ЧУГУН
CAST IRON

Изобретение относится к области металлургии, в частности к составам серого чугуна, который может быть использован в машиностроении.
Известен чугун, содержащий, мас.%: углерод 2,7-3,1; кремний 2,2-2,6; марганец 0,2-0,7: олово 0,002-0,01; хром 0,02-0,06; ванадий 0,2-0,8; сурьму 0,02-0,06; алюминий 0,02-0,07; медь 0,8-1,6; азот 0,04-0,11; железо - остальное [1].
Задачей изобретения является повышение литейных свойств чугуна.
Технический результат достигается тем, что чугун, содержащий углерод, кремний, марганец, олово, хром, ванадий, сурьму, алюминий, медь, азот, железо, дополнительно содержит бор, цирконий и индий, при следующем соотношении компонентов, мас.%: углерод 2,8-3,2; кремний 2,0-2,4; марганец 0,5-0,7; олово 0,015-0,025; хром 0,02-0,06; ванадий 0,1-0,15; сурьма 0,1-0,15; алюминий 0,1-0,15; медь 0,1-0,15; азот 0,003-0,005; бор 0,1-0,15; цирконий 0,1-0,15; индий 0,01-0,015; железо - остальное.
В таблице приведены составы чугуна
Таблица
Компоненты
Состав, мас.%:
1
2
3
Углерод
2,8
3,0
3,2
Кремний
2,0
2,2
2,4
Марганец
0,7
0,6
0,5
Олово
0,015
0,02
0,025
Хром
0,02
0,04
0,06
Ванадий
0,1
0,13
0,15
Сурьма
0,15
0,13
0,1
Алюминий
0,1
0,13
0,15
Медь
0,1
0,13
0,15
Азот
0,003
0,004
0,005
Бор
0,1
0,13
0,15
Цирконий
0,15
0,13
0,1
Индий
0,01
0,013
0,015
Железо
остальное
остальное
остальное
Жидкотекучесть чугуна, мм
~910
~910
~910
Объем усадочной раковины, %
~0,1
~0,1
~0,1
Повышение литейных свойств чугуна достигается за счет комплексного влияния входящих в его состав компонентов. Медь способствует равномерному охлаждению отливок. Хром и бор стабилизируют карбиды. Бор повышает жидкотекучесть сплава. В химически связанном состоянии с алюминием и ванадием азот, образуя нитриды, становится легирующим элементом, улучшающим структуру и литейные свойства чугуна. Олово, цирконий, индий, сурьма уменьшают объем усадочной раковины. Цирконий упрочняет границы зерен.
Чугун выплавляют в электропечах и отливают в формы. Отливки подвергают нормализации при температуре 900-950°С и отпуску при температуре 350-450°С.
Источники информации
1. SU 1749294 A1, 1992.